(57)【要約】  本発明のシリコーン系感圧接着剤は、（Ａ）（Ａ１）分子鎖末端の少なくとも２５モル％がケイ素原子結合ヒドロキシ基またはケイ素原子結合加水分解性基で封鎖され、一分子中に少なくとも平均１個のアルケニル基を有するオルガノポリシロキサン、または（Ａ２）分子鎖末端がケイ素原子結合ヒドロキシ基またはケイ素原子結合加水分解性基で封鎖されているオルガノポリシロキサンと（Ａ３）分子鎖末端がトリオルガノシロキシ基で封鎖され、一分子中に少なくとも平均１個のアルケニル基を有するオルガノポリシロキサンの混合物、（Ｂ）一分子中に少なくとも３個のケイ素原子結合水素原子を有するオルガノポリシロキサン、および（Ｃ）ヒドロシリル化反応用触媒から少なくともなり、再剥離した際に被着体への移行が少ない感圧接着層を形成する。
2016139955.tif 000002
【特許請求の範囲】
【請求項１】
（Ａ）（Ａ１）分子鎖末端の少なくとも２５モル％がケイ素原子結合ヒドロキシ基またはケイ素原子結合加水分解性基で封鎖され、一分子中に少なくとも平均１個のアルケニル基を有するオルガノポリシロキサン、または（Ａ２）分子鎖末端がケイ素原子結合ヒドロキシ基またはケイ素原子結合加水分解性基で封鎖されているオルガノポリシロキサンと（Ａ３）分子鎖末端がトリオルガノシロキシ基で封鎖され、一分子中に少なくとも平均１個のアルケニル基を有するオルガノポリシロキサンの混合物              １００質量部、
（Ｂ）一分子中に少なくとも３個のケイ素原子結合水素原子を有するオルガノポリシロキサン  ｛（Ａ）成分に含まれているアルケニル基の合計１モルに対して、本成分に含まれているケイ素原子結合水素原子が０.５モル以上、２０モル以下となる量｝、および
（Ｃ）ヒドロシリル化反応用触媒  （本組成物のヒドロシリル化反応を促進する量）
から少なくともなるシリコーン系感圧接着剤。
【請求項２】
（Ａ２）成分が一分子中に少なくとも平均１個のアルケニル基を有するオルガノポリシロキサンである、請求項１に記載のシリコーン系感圧接着剤。
【請求項３】
（Ａ２）成分の含有量が（Ａ）成分の５〜９９質量％である、請求項１または２に記載のシリコーン系感圧接着剤。
【請求項４】
さらに、（Ｄ）ヒドロシリル化反応抑制剤を、（Ａ）成分１００質量部に対して、５質量部以下含有する、請求項１乃至３のいずれか１項に記載のシリコーン系感圧接着剤。
【請求項５】
さらに、（Ｅ）有機溶剤を、（Ａ）成分と（Ｂ）成分の合計１００質量部に対して、１０〜３,０００質量部含有する、請求項１乃至４のいずれか１項に記載のシリコーン系感圧接着剤。
【請求項６】
支持体と、その上の、請求項１乃至５のいずれか１項に記載のシリコーン系感圧接着剤をヒドロシリル化反応して形成された感圧接着層とから少なくともなる積層体。
【請求項７】
支持体がポリエチレンテレフタレート樹脂フィルムである、請求項６に記載の積層体。
【発明の詳細な説明】
【技術分野】
【０００１】
本発明は、シリコーン系感圧接着剤、および該感圧接着剤を用いて形成した感圧接着層を有する積層体に関する。
【背景技術】
【０００２】
携帯電話、携帯音楽プレイヤー、携帯型パソコン等の携帯可能な小型コンピュータの表示部を覆うためのカバーガラスやタッチパネルの製造プロセスでは、それらを一時的に保護するための保護フィルムが用いられる（特許文献１参照）。【０００３】
このような保護フィルムは、製造プロセスの移動の際には、カバーガラスやタッチパネル等の被着体に十分に粘着し、使用の際には、容易に剥離できる程度の粘着力が求められている。さらに、再剥離の際には、被着体に感圧接着層が移行しないことも求められている。
【先行技術文献】
【特許文献】
【０００４】
【特許文献１】特開２００７−０４５１０２号公報
【発明の概要】
【発明が解決しようとする課題】
【０００５】
本発明の目的は、再剥離した際に被着体への移行が少ない感圧接着層を形成するシリコーン系感圧接着剤、および感圧接着層の移行が少ない積層体を提供することにある。
【課題を解決するための手段】
【０００６】
本発明のシリコーン系感圧接着剤は、
（Ａ）（Ａ１）分子鎖末端の少なくとも２５モル％がケイ素原子結合ヒドロキシ基またはケイ素原子結合加水分解性基で封鎖され、一分子中に少なくとも平均１個のアルケニル基を有するオルガノポリシロキサン、または（Ａ２）分子鎖末端がケイ素原子結合ヒドロキシ基またはケイ素原子結合加水分解性基で封鎖されているオルガノポリシロキサンと（Ａ３）分子鎖末端がトリオルガノシロキシ基で封鎖され、一分子中に少なくとも平均１個のアルケニル基を有するオルガノポリシロキサンの混合物              １００質量部、
（Ｂ）一分子中に少なくとも３個のケイ素原子結合水素原子を有するオルガノポリシロキサン  ｛（Ａ）成分に含まれているアルケニル基の合計１モルに対して、本成分に含まれているケイ素原子結合水素原子が０.５モル以上、２０モル以下となる量｝、および
（Ｃ）ヒドロシリル化反応用触媒  （本組成物のヒドロシリル化反応を促進する量）
から少なくともなることを特徴とする。【０００７】
また、本発明の積層体は、支持体と、その上の、上記のシリコーン系感圧接着剤のヒドロシリル化反応により形成された感圧接着層とからなることを特徴とする。
【発明の効果】
【０００８】
本発明のシリコーン系感圧接着剤は、再剥離した際に被着体への移行が少ない感圧接着層を形成するという特徴があり、また、本発明の積層体は感圧接着層の移行が少ないという特徴がある。
【図面の簡単な説明】
【０００９】
【図１】本発明の積層体の断面図である。
【発明を実施するための形態】
【００１０】
はじめに、本発明のシリコーン系感圧接着剤について詳細に説明する。
（Ａ）成分は、（Ａ１）分子鎖末端の少なくとも２５モル％がケイ素原子結合ヒドロキシ基またはケイ素原子結合加水分解性基で封鎖され、一分子中に少なくとも平均１個のアルケニル基を有するオルガノポリシロキサン、または（Ａ２）分子鎖末端がケイ素原子結合ヒドロキシ基またはケイ素原子結合加水分解性基で封鎖されているオルガノポリシロキサンと（Ａ３）分子鎖末端がトリオルガノシロキシ基で封鎖され、一分子中に少なくとも平均１個のアルケニル基を有するオルガノポリシロキサンの混合物である。
【００１１】
（Ａ１）成分は、一分子中に少なくとも平均１個、好ましくは、少なくとも平均１.５個、または少なくとも平均２個のアルケニル基を有するオルガノポリシロキサンである。これは、（Ａ１）成分中のアルケニル基が上記下限以上であると、本感圧接着剤が短時間で十分に架橋するからである。（Ａ１）成分中のアルケニル基としては、ビニル基、アリル基、ブテニル基、ペンテニル基、ヘキセニル基、ヘプテニル基、オクテニル基、ペンテニル基、ウンデセニル基、ドデセニル基等の炭素数２〜１２のアルケニル基が例示され、好ましくは、ビニル基、ヘキセニル基である。このアルケニル基の結合位置は限定されず、分子鎖末端のケイ素原子および／または分子鎖中のケイ素原子に結合していてもよい。（Ａ１）成分中のアルケニル基以外のケイ素原子に結合する有機基としては、メチル基、エチル基、プロピル基、イソプロピル基、ブチル基、イソブチル基、ペンチル基、イソペンチル基、ネオペンチル基、ヘプチル基、オクチル基、ノニル基、デシル基、ウンデシル基、ドデシル基等の炭素数１〜１２のアルキル基；フェニル基、トリル基、キシリル基等の炭素数６〜１２のアリール基；ベンジル基、フェネチル基等の炭素数７〜１２のアラルキル基が例示され、好ましくは、メチル基、フェニル基である。
【００１２】
（Ａ１）成分の分子構造は直鎖状または一部分岐を有する直鎖状であり、その分子鎖末端基の少なくとも２５モル％、好ましくは、５０モル％、または１００モル％がケイ素原子結合ヒドロキシ基またはケイ素原子結合加水分解性基である。これは、分子鎖末端基が上記下限以上であると、得られる感圧接着層の移行が起こり難くなるからである。ケイ素原子結合加水分解性基としては、メトキシ基、エトキシ基、プロポキシ基等のアルコキシ基；ジメチルアミノキシ基、ジエチルアミノキシ基等のアミノキシ基；アセトキシ基、オクタノイルオキシ基、ベンゾイルオキシ基等のアシルオキシ基；イソプロペニルオキシ基、１−エチル−２−メチルビニルオキシ基等のアルケニルオキシ基；ジメチルアミノ基、ジエチルアミノ基、ブチルアミノ基、シクロヘキシルアミノ基等のアミノ基；Ｎ−メチルアセトアミド基、Ｎ−エチルアセトアミド基、Ｎ−メチルベンズアミド基等のアミド基；ジメチルケトオキシム基、メチルエチルケトオキシム基、ジエチルケトオキシム基等のケトオキシム基；フッ素、塩素、臭素等のハロゲン原子が例示される。その他の分子鎖末端の基としては、前記のアルキル基、アルケニル基、アリール基、およびアラルキル基が例示される。
【００１３】
（Ａ１）成分としては、分子鎖両末端ジメチルヒドロキシシロキシ基封鎖ジメチルシロキサン・メチルビニルシロキサン共重合体、分子鎖両末端ジメチルヒドロキシシロキシ基封鎖ジメチルシロキサン・ジフェニルシロキサン・メチルビニルシロキサン共重合体、およびこれらのオルガノポリシロキサンの２種以上の混合物が例示される。
【００１４】
このような（Ａ１）成分の粘度は限定されないが、好ましくは、２５℃における粘度が１０,０００ｍＰａ・ｓを超え、５０,０００ｍＰａ・ｓ以上であり、または２５℃において生ゴム状である。これは、（Ａ１）成分の粘度が上記範囲の下限以上であると、塗膜の平滑性が向上するからである。なお、（Ａ１）成分の２５℃における粘度は、ＪＩＳ  Ｋ７１１７−１に準拠した回転粘度計によって測定することができる。また、（Ａ１）成分が２５℃において生ゴム状である場合、ＪＩＳ  Ｋ  ６２４９に規定される方法に準じて測定された可塑度を有するものである。
【００１５】
また、（Ａ２）成分は、一分子中に少なくとも平均１個、好ましくは、少なくとも平均１.５個、または少なくとも平均２個のアルケニル基を有するオルガノポリシロキサンである。これは、（Ａ２）成分中のアルケニル基が上記下限以上であると、本感圧接着剤が短時間で十分に架橋するからである。（Ａ２）成分の分子構造は直鎖状または一部分岐を有する直鎖状であり、分子鎖末端がケイ素原子結合ヒドロキシ基またはケイ素原子結合加水分解性基で封鎖されている。ケイ素原子結合加水分解性基としては、前記と同様の基が例示される。（Ａ２）成分中のケイ素原子結合の有機基としては、メチル基、エチル基、プロピル基、イソプロピル基、ブチル基、イソブチル基、ペンチル基、イソペンチル基、ネオペンチル基、ヘプチル基、オクチル基、ノニル基、デシル基、ウンデシル基、ドデシル基等の炭素数１〜１２のアルキル基；ビニル基、アリル基、ブテニル基、ペンテニル基、ヘキセニル基、ヘプテニル基、オクテニル基、ペンテニル基、ウンデセニル基、ドデセニル基等の炭素数２〜１２のアルケニル基；フェニル基、トリル基、キシリル基等の炭素数６〜１２のアリール基；ベンジル基、フェネチル基等の炭素数７〜１２のアラルキル基が例示される。
【００１６】
このような（Ａ２）成分としては、分子鎖両末端ジメチルヒドロキシシロキシ基封鎖ジメチルポリシロキサン、分子鎖両末端ジフェニルヒドロキシシロキシ基封鎖ジメチルポリシロキサン、分子鎖両末端ジメチルビニルシロキシ基封鎖ジメチルシロキサン・メチルフェニルシロキサン共重合体、分子鎖両末端ジメチルヒドロキシシロキシ基封鎖ジメチルシロキサン・ジフェニルシロキサン共重合体、分子鎖両末端ジフェニルヒドロキシシロキシ基封鎖ジメチルシロキサン・メチルフェニルシロキサン共重合体、分子鎖両末端ジメチルヒドロキシシロキシ基封鎖ジメチルシロキサン・メチルビニルシロキサン共重合体、分子鎖両末端ジメチルヒドロキシシロキシ基封鎖ジメチルシロキサン・メチルフェニルシロキサン・メチルビニルシロキサン共重合体、分子鎖両末端ジメチルヒドロキシシロキシ基封鎖ジメチルシロキサン・ジフェニルシロキサン・メチルビニルシロキサン共重合体、分子鎖両末端ジメチルヒドロキシシロキシ基封鎖メチルビニルポリシロキサン、分子鎖両末端ジメチルヒドロキシシロキシ基封鎖メチルビニルシロキサン・メチルフェニルシロキサン共重合体、分子鎖両末端ジメチルヒドロキシシロキシ基封鎖メチルビニルシロキサン・ジフェニルシロキサン共重合体、および分子鎖両末端ジメチルヒドロキシシロキシ基封鎖ジメチルシロキサン・メチルビニルシロキサン共重合体、およびこれらのオルガノポリシロキサンの２種以上の混合物が例示される。
【００１７】
このような（Ａ２）成分の粘度は限定されないが、好ましくは、２５℃における粘度が１００ｍＰａ・ｓ以上、２００ｍＰａ・ｓ以上、または５００ｍＰａ・ｓ以上である。一方、（Ａ２）成分の粘度の上限は限定されず、２５℃における粘度が１０,０００ｍＰａ・ｓを超え、５０,０００ｍＰａ・ｓ以上であり、または２５℃において生ゴム状であるもの、あるいは、２５℃における粘度が１０,０００ｍＰａ・ｓ以下、５０００ｍＰａ・ｓ以下、または３０００ｍＰａ・ｓ以下のものであってもよい。これは、（Ａ２）成分の粘度が上記の下限以上であると、十分な粘着力が得られるからである。なお、（Ａ２）成分の２５℃における粘度は、ＪＩＳ  Ｋ７１１７−１に準拠した回転粘度計によって測定することができる。また、（Ａ２）成分が２５℃において生ゴム状である場合、その可塑度は、ＪＩＳ  Ｋ  ６２４９に規定される方法に準じて測定することができる。
【００１８】
また、（Ａ３）成分は、一分子中に少なくとも平均１個、好ましくは、少なくとも平均１.５個、または少なくとも平均２個のアルケニル基を有するオルガノポリシロキサンである。これは、（Ａ３）成分中のアルケニル基が上記下限以上であると、本感圧接着剤が十分に架橋するからである。（Ａ３）成分の分子構造は直鎖状または一部分岐を有する直鎖状であり、分子鎖末端がトリオルガノシロキシ基で封鎖されている。（Ａ３）成分中のアルケニル基としては、ビニル基、アリル基、ブテニル基、ペンテニル基、ヘキセニル基、ヘプテニル基、オクテニル基、ペンテニル基、ウンデセニル基、ドデセニル基等の炭素数２〜１２のアルケニル基が例示され、好ましくは、ビニル基、ヘキセニル基である。このアルケニル基の結合位置は限定されず、分子鎖末端のケイ素原子および／または分子鎖中のケイ素原子に結合していてもよい。（Ａ３）成分中のアルケニル基以外のケイ素原子に結合する基としては、メチル基、エチル基、プロピル基、イソプロピル基、ブチル基、イソブチル基、ペンチル基、イソペンチル基、ネオペンチル基、ヘプチル基、オクチル基、ノニル基、デシル基、ウンデシル基、ドデシル基等の炭素数１〜１２のアルキル基；フェニル基、トリル基、キシリル基等の炭素数６〜１２のアリール基；ベンジル基、フェネチル基等の炭素数７〜１２のアラルキル基が例示され、好ましくは、メチル基、フェニル基、ヒドロキシ基である。
【００１９】
このような（Ａ３）成分としては、分子鎖両末端ジメチルビニルシロキシ基封鎖ジメチルポリシロキサン、分子鎖両末端ジフェニルビニルシロキシ基封鎖ジメチルポリシロキサン、分子鎖両末端ジメチルビニルシロキシ基封鎖ジメチルシロキサン・メチルフェニルシロキサン共重合体、分子鎖両末端ジメチルビニルシロキシ基封鎖ジメチルシロキサン・ジフェニルシロキサン共重合体、分子鎖両末端ジフェニルビニルシロキシ基封鎖ジメチルシロキサン・メチルフェニルシロキサン共重合体、分子鎖両末端ジメチルビニルシロキシ基封鎖ジメチルシロキサン・メチルビニルシロキサン共重合体、分子鎖両末端ジメチルビニルシロキシ基封鎖ジメチルシロキサン・メチルフェニルシロキサン・メチルビニルシロキサン共重合体、分子鎖両末端ジメチルビニルシロキシ基封鎖ジメチルシロキサン・ジフェニルシロキサン・メチルビニルシロキサン共重合体、分子鎖両末端トリメチルシロキシ基封鎖メチルビニルポリシロキサン、分子鎖両末端トリメチルシロキシ基封鎖メチルビニルシロキサン・メチルフェニルシロキサン共重合体、分子鎖両末端トリメチルシロキシ基封鎖メチルビニルシロキサン・ジフェニルシロキサン共重合体、および分子鎖両末端トリメチルシロキシ基封鎖ジメチルシロキサン・メチルビニルシロキサン共重合体、およびこれらのオルガノポリシロキサンの２種以上の混合物が例示される。
【００２０】
このような（Ａ３）成分の粘度は限定されないが、好ましくは、２５℃における粘度が１００ｍＰａ・ｓ以上、１０,０００ｍＰａ・ｓ以下であり、１５０ｍＰａ・ｓ以上、５０００ｍＰａ・ｓ以下であり、または２００ｍＰａ・ｓ以上、３０００ｍＰａ・ｓ以下である。これは、（Ａ３）成分の粘度が上記範囲の下限以上であると、十分な粘着力が得られるからであり、一方、上記範囲の上限以下であると、感圧接着層の移行が起こりにくなるからである。なお、（Ａ３）成分の２５℃における粘度は、ＪＩＳ  Ｋ７１１７−１に準拠した回転粘度計によって測定することができる。
【００２１】
（Ａ２）成分と（Ａ３）成分の含有量は限定されないが、好ましくは、（Ａ２）成分の含有量が（Ａ）成分の５〜９９質量％、１０〜９５質量％、または、３０〜９０質量％である。これは、（Ａ２）成分の含有量が上記範囲の下限以上、上記範囲の上限以下であると、移行が起こりにくいからである。
【００２２】
（Ｂ）成分は、本感圧接着剤の架橋剤であり、一分子中に少なくとも３個のケイ素原子結合水素原子を有するオルガノポリシロキサンである。このケイ素原子結合水素原子の結合位置は限定されず、分子鎖末端のケイ素原子および／または分子鎖中のケイ素原子に結合していてもよい。（Ｂ）成分中の水素原子以外のケイ素原子に結合する基としては、メチル基、エチル基、プロピル基、イソプロピル基、ブチル基、イソブチル基、ペンチル基、イソペンチル基、ネオペンチル基、ヘプチル基、オクチル基、ノニル基、デシル基、ウンデシル基、ドデシル基等の炭素数１〜１２のアルキル基；フェニル基、トリル基、キシリル基等の炭素数６〜１２のアリール基；ベンジル基、フェネチル基等の炭素数７〜１２のアラルキル基；ヒドロキシ基；メトキシ基、エトキシ基、プロポキシ基等の炭素数１〜３のアルコキシ基；アセトキシ基；イソプロペノキシ基が例示され、好ましくは、メチル基、フェニル基である。このような（Ｂ）成分の分子構造は限定されず、直鎖状、一部分岐を有する直鎖状、分岐鎖状、環状、樹脂状が例示され、好ましくは、直鎖状、一部分岐を有する直鎖状である。
【００２３】
（Ｂ）成分としては、分子鎖両末端トリメチルシロキシ基封鎖メチルハイドロジェンポリシロキサン、分子鎖両末端トリメチルシロキシ基封鎖ジメチルシロキサン・メチルハイドロジェンシロキサン共重合体、分子鎖両末端トリメチルシロキシ基封鎖ジメチルシロキサン・メチルハイドロジェンシロキサン・メチルフェニルシロキサン共重合体、分子鎖両末端ジメチルハイドロジェンシロキシ基封鎖ジメチルシロキサン・メチルハイドロジェンシロキサン共重合体、分子鎖両末端ジメチルハイドロジェンシロキシ基封鎖ジメチルシロキサン・メチルフェニルシロキサン・メチルハイドロジェンシロキサン共重合体、分子鎖両末端ジメチルハイドロジェンシロキシ基封鎖メチルフェニルシロキサン・メチルハイドロジェンシロキサン共重合体、式：Ｒ３ＳｉＯ１/２で示されるシロキサン単位と式；Ｒ２ＨＳｉＯ１/２で示されるシロキサン単位と式：ＳｉＯ４/２で示されるシロキサン単位からなるオルガノポリシロキサンレジン、式：Ｒ２ＨＳｉＯ１/２で示されるシロキサン単位と式：ＳｉＯ４/２で示されるシロキサン単位からなるオルガノポリシロキサンレジン、式：ＲＨＳｉＯ２/２で示されるシロキサン単位と式：ＲＳｉＯ３/２で示されるシロキサン単位または式：ＨＳｉＯ３/２で示されるシロキサン単位からなるオルガノポリシロキサンレジン、およびこれらのオルガノポリシロキサンの２種以上の混合物が例示される。上式中、Ｒはメチル基、エチル基、プロピル基、イソプロピル基、ブチル基、イソブチル基、ペンチル基、イソペンチル基、ネオペンチル基、ヘプチル基、オクチル基、ノニル基、デシル基、ウンデシル基、ドデシル基等の炭素数１〜１２のアルキル基；フェニル基、トリル基、キシリル基等の炭素数６〜１２のアリール基；ベンジル基、フェネチル基等の炭素数７〜１２のアラルキル基である。
【００２４】
また、（Ｂ）成分の粘度は限定されないが、好ましくは、２５℃における動粘度が３〜５０,０００ｍｍ２／ｓの範囲内である。これは、（Ｂ）成分の動粘度が上記範囲の下限以上であると、（Ｂ）成分の揮発性が低くなり、得られる感圧接着剤の組成が安定するからであり、一方、上記範囲の上限以下であると、感圧接着層の移行が抑制されるからである。なお、（Ｂ）成分の２５℃における動粘度は、ＪＩＳ  Ｚ８８０３に準拠したウベローデ型粘度計によって測定することができる。
【００２５】
（Ｂ）成分の含有量は、（Ａ）成分に含まれているアルケニル基の合計１モルに対して、本成分に含まれているケイ素原子結合水素原子が０.５モル以上、２０モル以下となる量であり、好ましくは、０.７モル以上、１０モル以下となる量、または１モル以上、８モル以下となる量である。これは、（Ｂ）成分の含有量が上記範囲の下限以上であると、十分な機械的特性を有する感圧接着層を形成できるからであり、一方、上記範囲の上限以下であると、感圧接着層の移行が抑制されるからである。
【００２６】
（Ｃ）成分は、本感圧接着剤のヒドロシリル化反応を促進するためのヒドロシリル化反応用触媒であり、白金系触媒、パラジウム系触媒、ロジウム系触媒が例示され、好ましくは、白金系触媒である。この白金系触媒として、塩化白金酸、塩化白金酸のアルコール溶液、白金のカルボニル錯体、白金のアルケニルシロキサン錯体、白金のオレフィン錯体が例示され、特に、（Ａ）成分との相溶性が良好であることから、白金のアルケニルシロキサン錯体であることが好ましい。この白金のアルケニルシロキサン錯体において、アルケニルシロキサンとしては、例えば、１,３−ジビニルテトラメチルジシロキサン、１,１,３,３−テトラビニルジメチルジシロキサンが挙げられる。
【００２７】
（Ｃ）成分の含有量は、本感圧接着剤のヒドロシリル化反応を促進する量であり、具体的には、（Ａ）成分に対する本成分中の触媒金属が質量単位で０.１〜１,０００ｐｐｍの範囲内となる量、または、１〜５００ｐｐｍの範囲内となる量であることが好ましい。これは、（Ｃ）成分の含有量が、上記範囲の下限以上であると、本感圧接着剤のヒドロシリル化反応が促進されるからであり、一方、上記範囲の上限以下であると、得られる感圧接着層に着色等の問題を生じにくいからである。
【００２８】
本感圧接着剤には、ヒドロシリル化反応の速度を調節するため、（Ｄ）ヒドロシリル化反応抑制剤を含有してもよい。この（Ｄ）成分としては、２−メチル−３−ブチン−２−オール、３,５−ジメチル−１−ヘキシン−３−オール、３−メチル−１−ペンテン−３−オール、２−フェニル−３−ブチン−２−オール、１−エチニル−１−シクロヘキサノール等のアルキンアルコール；３−メチル−３−ペンテン−１−イン、３,５−ジメチル−３−ヘキセン−１−イン等とエンイン化合物；１,３,５,７−テトラメチル−１,３,５,７−テトラビニルシクロテトラシロキサン、１,３,５,７−テトラメチル−１,３,５,７−テトラヘキセニルシクロテトラシロキサン等のアルケニルシロキサン；その他、ベンゾトリアゾールが例示される。
【００２９】
（Ｄ）成分の含有量は特に限定されないが、好ましくは、（Ａ）成分１００質量部に対して、５質量部以下、または、３質量部以下であり、一方、その下限は０.０１質量部以上、または０.１質量部以上である。これは、（Ｄ）成分の含有量が上記範囲の下限以上であると、塗工液の使用可能時間を確保することができるからであり、一方、上記範囲の上限以下であると、通常の硬化温度で本接着剤を硬化できるからである。
【００３０】
本感圧接着剤には、その塗工性を向上させるため（Ｅ）有機溶剤を含有してもよい。この有機溶剤としては、トルエン、キシレン等の芳香族炭化水素系溶剤；ヘプタン、ヘキサン、オクタン、イソパラフィン等の脂肪族炭化水素系溶剤；酢酸エチル、酢酸イソブチル等のエステル系溶剤；ジイソプロピルエーテル、１,４−ジオキサン等のエーテル系溶剤が例示される。
【００３１】
（Ｅ）成分の含有量は限定されないが、好ましくは、（Ａ）成分と（Ｂ）成分の合計１００質量部に対して、１０〜３,０００質量部の範囲内、または３０〜２,０００質量部の範囲内である。これは、（Ｅ）成分の含有量が、上記範囲の下限以上であると、本感圧接着剤の塗工性を向上できるからであり、一方、上記範囲の上限以下であると、得られる感圧接着層の膜厚をコントロールできるからである。
【００３２】
本接着剤には、その粘着力を調整するため、（Ｆ）Ｒ１３ＳｉＯ１/２単位（式中、Ｒ１はハロゲン置換もしくは非置換の一価炭化水素基である。）とＳｉＯ４/２単位から本質的に成り、ＳｉＯ４/２単位に対するＲ１３ＳｉＯ１/２単位のモル比が０.５以上、１.５以下であるオルガノポリシロキサンレジンを含有してもよい。
【００３３】
（Ｆ）成分中、Ｒ１はハロゲン置換もしくは非置換の一価炭化水素基であり、例えば、メチル基、エチル基、プロピル基、イソプロピル基、ブチル基、イソブチル基、ペンチル基、イソペンチル基、ネオペンチル基、ヘプチル基、オクチル基、ノニル基、デシル基、ウンデシル基、ドデシル基等の炭素数１〜１２のアルキル基；ビニル基、アリル基、ブテニル基、ペンテニル基、ヘキセニル基、ヘプテニル基、オクテニル基、ペンテニル基、ウンデセニル基、ドデセニル基等の炭素数２〜１２のアルケニル基；フェニル基、トリル基、キシリル基等の炭素数６〜１２のアリール基；ベンジル基、フェネチル基等の炭素数６〜１２のアラルキル基；クロロメチル基、３−クロロプロピル基、３,３,３−トリフロロプロピル基等のハロゲン化アルキル基が例示され、好ましくは、メチル基、ビニル基、フェニル基である。また、（Ｆ）成分はケイ素原子結合水酸基またはケイ素原子結合加水分解性基を有していてもよい。この加水分解性基としては、メトキシ基、エトキシ基、プロポキシ基等の炭素数１〜３のアルコキシ基；アセトキシ基；イソプロペノキシ基が例示される。
【００３４】
（Ｆ）成分は、Ｒ１３ＳｉＯ１/２単位とＳｉＯ４/２単位から本質的に成るが、他にＲ１２ＳｉＯ２/２単位やＲ１ＳｉＯ３/２単位を有していてもよく、（Ｆ）成分中のＲ１３ＳｉＯ１/２単位とＳｉＯ４/２単位の合計含有量が５０質量％以上であることが好ましく、さらに８０質量％以上であることが好ましく、特に、１００質量％、すなわちこれらの２つの単位のみからなることが好ましい。
【００３５】
（Ｆ）成分は、ＳｉＯ４/２単位に対するＲ１３ＳｉＯ１/２単位のモル比が、好ましくは、０.５〜１.５の範囲内、０.５〜１.０の範囲内、または０.６〜０.９の範囲内である。これは、このモル比が上記範囲の下限以上であると、得られる感圧接着層の粘着力が大きくなるからであり、一方、上記範囲の上限以下であると、得られる感圧接着層のタックが低下するからである。
【００３６】
（Ｆ）成分の含有量は、好ましくは、（Ａ）成分１００質量部に対して、３０質量部以下、または、１０質量部以下である。これは、（Ｆ）成分の含有量が、上記範囲の上限以下であると、得られる感圧接着層の粘着力をコントロールできるからである。
【００３７】
また、本感圧接着剤には、本発明の目的を損なわない限り、分子鎖両末端ジメチルハイドロジェンシロキシ基封鎖ジメチルポリシロキサン、分子鎖両末端ジメチルハイドロジェンシロキシ基封鎖ジメチルシロキサン・メチルフェニルシロキサン共重合体、分子鎖両末端ジメチルハイドロジェンシロキシ基封鎖メチルフェニルポリシロキサン等の分子鎖両末端のみにケイ素原子結合水素原子を有するジオルガノポリシロキサン；トルエン、キシレン、ヘキサン、ヘプタン、アセトン、メチルエチルケトン、メチルイソブチルケトン等の有機溶剤；テトラメトキシシラン、テトラエトキシシラン、ジメチルジメトキシシラン、メチルフェニルジメトキシシラン、メチルフェニルジエトキシシラン、フェニルトリメトキシシラン、メチルトリメトキシシラン、メチルトリエトキシシラン、ビニルトリエトキシシラン、アリルトリメトキシシラン、アリルトリエトキシシラン、３−グリシドキシプロピルトリメトキシシラン、３−メタクリロキシプロピルトリメトキシシラン等のアルコキシシラン；その他、酸化防止剤、顔料、安定剤を含有してもよい。
【００３８】
次に、本発明の積層体を図１により詳細に説明する。
本発明の積層体は、支持体１と、その上の、前記のシリコーン系感圧接着剤をヒドロシリル化反応して形成された感圧接着層２とから少なくともなる。このような本発明の積層体は、例えば、粘着フィルムとして使用することができる。
【００３９】
この支持体１としては、ガラス板、金属板、金属フォイル等の無機系支持体の他、ポリエステル樹脂、ポリエチレンテレフタレート樹脂、ポリカーボネート樹脂、ポリエチレン樹脂、ポリプロピレン樹脂、エチレン−プロピレン共重合体樹脂、エチレン−酢酸ビニル共重合体樹脂、エチレン−エチレンアクリレート共重合体樹脂等のプラスチック板もしくはフィルムが例示され、その厚さは限定されないが、通常１０〜３,０００μｍであることが好ましい。
【００４０】
シリコーン系感圧接着層２との密着性を向上させるために、これらの支持体１の表面をプライマー処理、コロナ処理、エッチング処理、あるいはプラズマ処理してもよく、特に、プライマーとしてシリコーン粘着剤用プライマー組成物を用いることが好ましい。このようなシリコーン粘着剤用プライマー組成物としては、特開昭５４−６１２４２号公報、特開平３−２８２８３号公報、あるいは特開２０１３−１３９５０９号公報で開示されるプライマー組成物を使用することができる。また、このようなシリコーン粘着剤用プライマー組成物は、例えば、ダウコーニング社製のＤＯＷ  ＣＯＲＮＩＮＧ（Ｒ）  ７４９９  ＰＳＡ  ＰＲＩＭＥＲとＤＯＷ  ＣＯＲＮＩＮＧ（Ｒ）  ７３８７  ＣＲＯＳＳＬＩＮＫＥＲに白金系触媒を配合することにより調製することができる。
【００４１】
なお、支持フィルム１にシリコーン系感圧接着剤を塗工する方法は限定されず、グラビアコート、オフセットコート、オフセットグラビア、ロールコート、リバースロールコート、エアナイフコート、カーテンコート、コンマコートが例示される。
【００４２】
次に、シリコーン系感圧接着剤を室温もしくは加熱することによりヒドロシリル化反応させて、前記支持体上に感圧接着層を形成することができる。この加熱条件としては、６０〜１６０℃で１５秒〜５分とすることができる。
【００４３】
本発明の積層体において、感圧接着層２の厚さは限定されないが、一般には、１〜１,０００μｍの範囲内、または５〜５００μｍの範囲内である。
【００４４】
なお、本発明の積層体は、上記のように支持体上に本感圧接着剤を直接塗工して積層体を作製したものでもよく、また、剥離フィルムや剥離紙に本感圧接着剤を塗工し、ヒドロシリル化反応により感圧接着層を形成した後、これを上記の支持体に貼り合わせる転写法により作製したものであってもよい。
【実施例】
【００４５】
本発明のシリコーン系感圧接着剤および積層体を実施例、比較例により詳細に説明する。なお、実施例中の粘度および可塑度は２５℃において測定した値である。また、粘着力および感圧接着層の移行を次のようにして測定した。【００４６】
［粘度］
粘度（ｍＰａ・ｓ）は、ＪＩＳ  Ｋ７１１７−１に準拠した回転粘度計を使用して測定した値であり、動粘度（ｍｍ２／ｓ）は、ＪＩＳ  Ｚ８８０３に準拠したウベローデ型粘度計によって測定した値である。【００４７】
［可塑度］
可塑度は、ＪＩＳ  Ｋ  ６２４９に規定される方法に準じて測定された値（２５℃、４.２ｇの球状試料に１ｋｇｆの荷重を３分間かけたときの値）で示した。【００４８】
［粘着力］
感圧接着フィルムを２５ｍｍ幅に切断して感圧接着テープを作成し、ガラスの被着体に２ｋｇｆのゴムローラを用いて圧着させた。その後、室温下、２４時間静置した。これを低速（３００ｍｍ／分）の引張試験機を用いて、１８０°引き剥がし法により粘着力（ｇｆ／２５ｍｍ）を測定した。【００４９】
［感圧接着層の移行］
感圧接着層を有する保護フィルムを３ｃｍ×４ｃｍの大きさで２枚切り取り、厚さ１ｍｍのガラス板の両面に２ｋｇｆのゴムローラを用いて圧着させた。これを７０℃、相対湿度９５％のオーブンに２４時間保管した後、オーブンから取り出し、室温で冷却した。その後、両面の保護フィルムをはがし、ＬＥＤランプを備えた懐中電灯をガラス板の裏側から、斜め４５度に光が当たるように照らし、目視にて感圧接着層の移行を観察する。さらに、卓上蛍光灯にて、ガラス板の裏側から、斜め４５度に光が当たるように照らし、目視にて感圧接着層の移行を観察する。その評価は次のとおりである。
◎：懐中電灯および卓上蛍光灯で、いずれも曇りや異物がなく、感圧接着層の移行は認められない。
○：懐中電灯では、わずかに曇りがあるが、卓上蛍光灯では曇りや異物がなく、感圧接着層の移行は認められない。
×：懐中電灯および卓上蛍光灯で、いずれも曇りがあり、感圧接着層の移行が認められる。【００５０】
［プライマー処理ポリエチレンテレフタレート樹脂フィルムの調製］
厚さ５０μｍのポリエチレンテレフタレート樹脂フィルム｛東レ株式会社製のルミラー（登録商標）｝（以下、ＰＥＴフィルム）にダウコーニング社製のＤＯＷ  ＣＯＲＮＩＮＧ（Ｒ）  ７４９９  ＰＳＡ  ＰＲＩＭＥＲ（固形分２２.６質量％）  １００質量部、ダウコーニング社製のＤＯＷ  ＣＯＲＮＩＮＧ（Ｒ）  ７３８７  ＣＲＯＳＳＬＩＮＫＥＲ  １.４質量部、トルエン  ５００質量部、および白金の１,３−ジビニル−１,１,３,３−テトラメチルジシロキサン錯体（この錯体中の白金金属が上記の７４９９の固形分に対して質量単位で１００ｐｐｍとなる量）を添加、攪拌した後、マイヤバー（Ｎｏ.３）で塗工し、１２０℃のオーブンにて３０秒で硬化させた。【００５１】
［実施例１］
分子鎖両末端がジメチルヒドロキシシロキシ基で封鎖され、一分子中に少なくとも平均１個のビニル基を有するジメチルシロキサン・メチルビニルシロキサン共重合体生ゴム（可塑度＝１６０、ビニル基の含有量＝０.０８質量％）の３０質量％トルエン溶液  ３３３.３質量部（生ゴムとして１００質量部）、動粘度が３３ｍｍ２/ｓであり、分子鎖両末端がトリメチルシロキシ基で封鎖されたジメチルシロキサン・メチルハイドロジェンシロキサン共重合体（ケイ素原子結合水素原子の含有量＝１.０８質量％）  １.１質量部（上記ジメチルシロキサン・メチルビニルシロキサン共重合体生ゴム中のビニル基１モルに対して、本成分中のケイ素原子結合水素原子が４.０モルとなる量）、２−メチル−３−ブチン−２−オール  １.０質量部を加えて混合し、さらに、白金の１,３−ジビニル−１,１,３,３−テトラメチルジシロキサン錯体（この錯体中の白金金属が上記ジメチルシロキサン・メチルビニルシロキサン共重合体生ゴムに対して質量単位で５０ｐｐｍとなる量）を混合して、シリコーン系感圧接着剤のトルエン溶液を調製した。【００５２】
次に、この溶液をアプリケーターによりプライマー処理ＰＥＴフィルム上に塗工し、１４０℃、２分で硬化させ、厚さ３０μｍの感圧接着層を有する粘着フィルムを作製した。この粘着フィルムの粘着力および移行試験の結果を表１に示した。【００５３】
［実施例２］
分子鎖両末端がジメチルヒドロキシシロキシ基で封鎖され、一分子中に少なくとも平均１個のビニル基を有するジメチルシロキサン・メチルビニルシロキサン共重合体生ゴム１（可塑度＝１６０、ビニル基の含有量＝０.０８質量％）の３０質量％トルエン溶液  １７０.４質量部（生ゴムとして５１.１質量部）、および分子鎖両末端がジメチルビニルシロキシ基で封鎖され、一分子中少なくとも平均３個のビニル基を有するジメチルシロキサン・メチルビニルシロキサン共重合体生ゴム２（可塑度＝１６０、ビニル基の含有量＝０.２２質量％）の３０質量％トルエン溶液  １６２.９質量部（生ゴムとして４８.９質量部）を混合して、分子鎖末端の５０モル％がジメチルヒドロキシシロキシ基で封鎖されたジメチルシロキサン・メチルビニルシロキサン共重合体生ゴム混合物の３０質量％トルエン溶液  ３３３.３質量部（生ゴムとして１００質量部）を調製した。次に、これに、動粘度が１２.５ｍｍ２/ｓであり、分子鎖両末端がジメチルハイドロジェンシロキシ基で封鎖されたジメチルシロキサン・メチルハイドロジェンシロキサン共重合体（ケイ素原子結合水素原子の含有量＝０.４３質量％）  ５.１質量部（上記ジメチルシロキサン・メチルビニルシロキサン共重合体生ゴム混合物中のビニル基１モルに対して、本成分中のケイ素原子結合水素原子が４.０モルとなる量）、２−メチル−３−ブチン−２−オール  １.０質量部を加えて混合し、さらに、白金の１,３−ジビニル−１,１,３,３−テトラメチルジシロキサン錯体（この錯体中の白金金属が上記ジメチルシロキサン・メチルビニルシロキサン共重合体生ゴム混合物に対して質量単位で５０ｐｐｍとなる量）を混合して、シリコーン系感圧接着剤のトルエン溶液を調製した。【００５４】
次に、この溶液をアプリケーターによりプライマー処理ＰＥＴフィルム上に塗工し、１４０℃、２分で硬化させ、厚さ３０μｍの感圧接着層を有する粘着フィルムを作製した。この粘着フィルムの粘着力および移行試験の結果を表１に示した。【００５５】
［実施例３］
分子鎖両末端がジメチルヒドロキシシロキシ基で封鎖され、一分子中に少なくとも平均１個のビニル基を有するジメチルシロキサン・メチルビニルシロキサン共重合体生ゴム（可塑度＝１６０、ビニル基の含有量＝０.０８質量％）の３０質量％トルエン溶液  ３３３.３質量部（生ゴムとして１００質量部）、動粘度が１２.５ｍｍ２/ｓであり、分子鎖両末端がジメチルハイドロジェンシロキシ基で封鎖されたジメチルシロキサン・メチルハイドロジェンシロキサン共重合体（ケイ素原子結合水素原子の含有量＝０.４３質量％）  ２.８質量部（上記ジメチルシロキサン・メチルビニルシロキサン共重合体生ゴム中のビニル基１モルに対して、本成分中のケイ素原子結合水素原子が４.０モルとなる量）、２−メチル−３−ブチン−２−オール  １.３質量部を加えて混合し、さらに、白金の１,３−ジビニル−１,１,３,３−テトラメチルジシロキサン錯体（この錯体中の白金金属が上記ジメチルシロキサン・メチルビニルシロキサン共重合体生ゴムに対して質量単位で５０ｐｐｍとなる量）を混合して、シリコーン系感圧接着剤のトルエン溶液を調製した。【００５６】
次に、この溶液をアプリケーターによりプライマー処理ＰＥＴフィルム上に塗工し、１４０℃、２分で硬化させ、厚さ３０μｍの感圧接着層を有する粘着フィルムを作製した。この粘着フィルムの粘着力および移行試験の結果を表１に示した。【００５７】
［実施例４］
分子鎖両末端がジメチルヒドロキシシロキシ基で封鎖され、一分子中に少なくとも平均１個のビニル基を有するジメチルシロキサン・メチルビニルシロキサン共重合体生ゴム（可塑度＝１６０、ビニル基の含有量＝０.０８質量％）の３０質量％トルエン溶液  ２６６.７質量部（生ゴムとして８０質量部）、粘度が３８５ｍＰａ・ｓであり、分子鎖両末端がジメチルビニルシロキシ基で封鎖されたジメチルポリシロキサン（ビニル基の含有量＝０.４４質量％）  ２０質量部、動粘度が１２.５ｍｍ２/ｓであり、分子鎖両末端がジメチルハイドロジェンシロキシ基で封鎖されたジメチルシロキサン・メチルハイドロジェンシロキサン共重合体（ケイ素原子結合水素原子の含有量＝０.４３質量％）  ５.３質量部（上記ジメチルシロキサン・メチルビニルシロキサン共重合体生ゴムおよび上記ジメチルポリシロキサン中のビニル基の合計１モルに対して、本成分中のケイ素原子結合水素原子が合計４.０モルとなる量）、２−メチル−３−ブチン−２−オール  １.０質量部を加えて混合し、さらに、白金の１,３−ジビニル−１,１,３,３−テトラメチルジシロキサン錯体（この錯体中の白金金属が上記ジメチルシロキサン・メチルビニルシロキサン共重合体生ゴムと上記ジメチルポリシロキサンとの合計に対して質量単位で５０ｐｐｍとなる量）を混合して、シリコーン系感圧接着剤のトルエン溶液を調製した。【００５８】
次に、この溶液をアプリケーターによりプライマー処理ＰＥＴフィルム上に塗工し、１４０℃、２分で硬化させ、厚さ３０μｍの感圧接着層を有する粘着フィルムを作製した。この粘着フィルムの粘着力および移行試験の結果を表１に示した。【００５９】
［実施例５］
分子鎖両末端がジメチルヒドロキシシロキシ基で封鎖され、一分子中に少なくとも平均１個のビニル基を有するジメチルシロキサン・メチルビニルシロキサン共重合体生ゴム（可塑度＝１６０、ビニル基の含有量＝０.０８質量％）の３０質量％トルエン溶液  ２６６.７質量部（生ゴムとして８０質量部）、粘度が３８５ｍＰａ・ｓであり、分子鎖両末端がジメチルビニルシロキシ基で封鎖されたジメチルポリシロキサン（ビニル基の含有量＝０.４４質量％）  ２０質量部、動粘度が３３ｍｍ２/ｓであり、分子鎖両末端がトリメチルシロキシ基で封鎖されたジメチルシロキサン・メチルハイドロジェンシロキサン共重合体１（ケイ素原子結合水素原子の含有量＝１.０８質量％）  １.０質量部、動粘度が１２.５ｍｍ２/ｓであり、分子鎖両末端がジメチルハイドロジェンシロキシ基で封鎖されたジメチルシロキサン・メチルハイドロジェンシロキサン共重合体２（ケイ素原子結合水素原子の含有量＝０.４３質量％）  ２.６質量部（上記ジメチルシロキサン・メチルビニルシロキサン共重合体生ゴムおよび上記ジメチルポリシロキサン中のビニル基の合計１モルに対して、上記ジメチルシロキサン・メチルハイドロジェンシロキサン共重合体１および２中のケイ素原子結合水素原子の合計が４.０モルとなる量）、２−メチル−３−ブチン−２−オール  １.０質量部を加えて混合し、さらに、白金の１,３−ジビニル−１,１,３,３−テトラメチルジシロキサン錯体（この錯体中の白金金属が上記ジメチルシロキサン・メチルビニルシロキサン共重合体生ゴムと上記ジメチルポリシロキサンとの合計に対して質量単位で５０ｐｐｍとなる量）を混合して、シリコーン系感圧接着剤のトルエン溶液を調製した。【００６０】
次に、この溶液をアプリケーターによりプライマー処理ＰＥＴフィルム上に塗工し、１４０℃、２分で硬化させ、厚さ３０μｍの感圧接着層を有する粘着フィルムを作製した。この粘着フィルムの粘着力および移行試験の結果を表１に示した。【００６１】
［比較例１］
分子鎖両末端がジメチルビニルシロキシ基で封鎖され、一分子中に少なくとも平均１個のビニル基を有するジメチルシロキサン・メチルビニルシロキサン共重合体生ゴム（可塑度＝１６０、ビニル基の含有量＝０.２２質量％）の３０質量％トルエン溶液  ２９４.６質量部（生ゴムとして８８.４質量部）、粘度が３８５ｍＰａ・ｓであり、分子鎖両末端がジメチルビニルシロキシ基で封鎖されたジメチルポリシロキサン（ビニル基の含有量＝０.４４質量％）  １１.６質量部、動粘度が３３ｍｍ２/ｓであり、分子鎖両末端がトリメチルシロキシ基で封鎖されたジメチルシロキサン・メチルハイドロジェンシロキサン共重合体（ケイ素原子結合水素原子の含有量＝１.０８質量％）  ３質量部（上記ジメチルシロキサン・メチルビニルシロキサン共重合体生ゴムと上記ジメチルポリシロキサン中のビニル基の合計１モルに対して、本成分中のケイ素原子結合水素原子が３.８モルとなる量）、(ＣＨ３)３ＳｉＯ１／２単位とＳｉＯ４／２単位からなり、そのモル比［(ＣＨ３)３ＳｉＯ１／２単位のモル数／ＳｉＯ４／２単位のモル数］が０.８であるメチルポリシロキサンレジンの７４質量％キシレン溶液  ３４.９質量部（レジンとして２５.８質量部）、２−メチル−３−ブチン−２−オール  １.４質量部を加えて混合し、さらに、白金の１,３−ジビニル−１,１,３,３−テトラメチルジシロキサン錯体（この錯体中の白金金属が上記ジメチルシロキサン・メチルビニルシロキサン共重合体生ゴムと上記ジメチルポリシロキサンとの合計に対して質量単位で５０ｐｐｍとなる量）を混合して、シリコーン系感圧接着剤のトルエン溶液を調製した。【００６２】
次に、この溶液をアプリケーターによりプライマー処理ＰＥＴフィルム上に塗工し、１４０℃、２分で硬化させ、厚さ３０μｍの感圧接着層を有する粘着フィルムを作製した。この粘着フィルムの粘着力および移行試験の結果を表１に示した。【００６３】
［比較例２］
分子鎖両末端がジメチルビニルシロキシ基で封鎖され、一分子中に少なくとも平均１個のビニル基を有するジメチルシロキサン・メチルビニルシロキサン共重合体生ゴム（可塑度＝１６０、ビニル基の含有量＝０.２２質量％）の３０質量％トルエン溶液  ３３３.３質量部（生ゴムとして１００質量部）、動粘度が３３ｍｍ２/ｓであり、分子鎖両末端がトリメチルシロキシ基で封鎖されたジメチルシロキサン・メチルハイドロジェンシロキサン共重合体（ケイ素原子結合水素原子の含有量＝１.０８質量％）  ３質量部（上記ジメチルシロキサン・メチルビニルシロキサン共重合体生ゴム中のビニル基１モルに対して、本成分中のケイ素原子結合水素原子が４.０モルとなる量）、２−メチル−３−ブチン−２−オール  １.０質量部を加えて混合し、さらに、白金の１,３−ジビニル−１,１,３,３−テトラメチルジシロキサン錯体（この錯体中の白金金属が上記ジメチルシロキサン・メチルビニルシロキサン共重合体生ゴムに対して質量単位で５０ｐｐｍとなる量）を混合して、シリコーン系感圧接着剤のトルエン溶液を調製した。【００６４】
次に、この溶液をアプリケーターによりプライマー処理ＰＥＴフィルム上に塗工し、１４０℃、２分で硬化させ、厚さ３０μｍの感圧接着層を有する粘着フィルムを作製した。この粘着フィルムの粘着力および移行試験の結果を表１に示した。【００６５】
［比較例３］
粘度が４０,７００ｍＰａ・ｓであり、分子鎖両末端がジメチルビニルシロキシ基で封鎖されたジメチルポリシロキサン（ビニル基の含有量＝０.０９質量％）  １００質量部、動粘度が５８.３ｍｍ２/ｓであり、トリメチルシロキシ基で封鎖されたジメチルシロキサン・メチルハイドロジェンシロキサン共重合体（ケイ素原子結合水素原子の含有量＝１.０１質量％）  １.６質量部（上記ジメチルポリシロキサン中のビニル基１モルに対して、本成分中のケイ素原子結合水素原子が５.０モルとなる量）、１−エチニル−１−シクロヘキサノール  ０.２質量部を加えて混合し、さらに、白金の１,３−ジビニル−１,１,３,３−テトラメチルジシロキサン錯体（この錯体中の白金金属が上記ジメチルポリシロキサンに対して質量単位で５０ｐｐｍとなる量）を混合して、シリコーン系感圧接着剤のトルエン溶液を調製した。【００６６】
次に、この溶液をアプリケーターによりプライマー処理ＰＥＴフィルム上に塗工し、１４０℃、２分で硬化させ、厚さ３０μｍの感圧接着層を有する粘着フィルムを作製した。この粘着フィルムの粘着力および移行試験の結果を表１に示した。【００６７】
【表１】
2016139955.tif 000003
【産業上の利用可能性】
【００６８】
本発明のシリコーン系感圧接着剤は、移行が少ない感圧接着層を形成することができるので、携帯電話、携帯音楽プレイヤー、携帯型パソコン等の携帯可能な小型コンピュータの表示部を覆うためのカバーガラスやタッチパネルの製造プロセスで用いる保護フィルムを作製するために好適である。
【符号の説明】
【００６９】
１  支持体
２  感圧接着層
【図１】
2016139955.tif 000004
【国際調査報告】
2016139955.tif 000005
2016139955.tif 000006
2016139955.tif 000007
2016139955.tif 000008